(57)【特許請求の範囲】
【請求項１】
ポリ塩化ビニル系樹脂、帯電防止剤及び可塑剤を含有して成るポリ塩化ビニル系樹脂組成物において、ポリ塩化ビニル系樹脂１００重量部当たり、帯電防止剤として下記の化１で示される第四級アンモニウム塩を１〜１０重量部及び下記の非イオン界面活性剤を１〜１０重量部の割合で含有し、また可塑剤として下記の可塑剤を１０〜５０重量部の割合で含有していて、更に無機フィラーを５０〜３００重量部の割合で含有しており、且つ該第四級アンモニウム塩／該非イオン界面活性剤＝９０／１０〜２０／８０（重量比）の割合で含有し、また該帯電防止剤／該可塑剤＝５／９５〜５０／５０（重量比）の割合で含有することを特徴とするポリ塩化ビニル系樹脂組成物。
【化１】
0004683605.tif 000009
（化１において、
Ｒ１：炭素数８〜２２の脂肪族炭化水素基又は下記の化２で示される有機基
Ｒ２，Ｒ３：炭素数１〜８の脂肪族炭化水素基
Ｒ４：１〜１０個の炭素数２〜４のオキシアルキレン単位で構成された（ポリ）オキシアルキレン基を有する（ポリ）アルキレングリコールから全ての水酸基を除いた残基
Ｘ−：過塩素酸イオン基）
【化２】
0004683605.tif 000010
（化２において、
Ｒ５：炭素数７〜２１の脂肪族炭化水素基
Ｒ６：炭素数１〜５のアルキレン基）
非イオン界面活性剤：炭素数１２〜１８の脂肪族アルコールのエチレンオキサイド付加物及び炭素数１２〜１８の脂肪酸のエチレンオキサイド付加物から選ばれる一つ又は二つ以上であって、平均分子量が３００〜１０００のもの
可塑剤：フタル酸エステル系可塑剤及びトリメリット酸エステル系可塑剤から選ばれる一つ又は二つ以上
【請求項２】
ポリ塩化ビニル系樹脂、帯電防止剤及び可塑剤を、これらの合計量として、無機フィラーを除く全体の９０重量％以上含有する請求項１記載のポリ塩化ビニル系樹脂組成物。
【請求項３】
ポリ塩化ビニル系樹脂１００重量部当たり、無機フィラーを１００〜２００重量部の割合で含有する請求項１又は２記載のポリ塩化ビニル系樹脂組成物。
【請求項４】
無機フィラーが炭酸カルシウム及び／又はタルクである請求項１〜３のいずれか一つの項記載のポリ塩化ビニル系樹脂組成物。
【発明の詳細な説明】
【技術分野】
【０００１】
本発明はポリ塩化ビニル系樹脂組成物に関する。ポリ塩化ビニル系樹脂組成物はフィルム、シート、成型品等に加工され、農業資材、壁紙、床材等の建築資材、家庭用品、文具等（以下、これらを単に製品という）に広く使用されている。元来、ポリ塩化ビニル系樹脂組成物は静電気を帯び易いため、その製造・加工工程での静電気トラブル、静電気による製品表面への埃付着という問題があることに加え、これに含有されている添加剤が製品表面にブリードし易いため、ブリードした添加剤によって製品表面に更に埃が付着し易くなり、結果として製品外観を損なうという問題がある。このためポリ塩化ビニル系樹脂組成物には高いレベルの帯電防止性と同時に添加剤のブリードによる製品外観の低下を生じないことが要求される。本発明はかかる要求に応えるポリ塩化ビニル系樹脂組成物に関する。
【背景技術】
【０００２】
一般にポリ塩化ビニル系樹脂組成物は、ポリ塩化ビニル系樹脂の他に、帯電防止剤や可塑剤等の添加剤を含有している。そしてかかる帯電防止剤としては、１）第四級アンモニウム塩の過塩素酸塩、アルキルベンゼンスルホン酸塩（例えば特許文献１及び２参照）、２）多価アルコール脂肪酸エステル、多価アルコール脂肪酸エステルのアルキレンオキサイド付加物、高級アルコールのアルキレンオキサイド付加物、脂肪酸アミドのアルキレンオキサイド付加物（例えば特許文献３参照）、３）アルキルアミンのアルキレンオキサイド付加物（例えば特許文献４参照）、４）第四級アンモニウム塩とポリエチレングリコールとの混合物（例えば特許文献５参照）等が知られている。
【０００３】
ところが、前記のような帯電防止剤を含有する従来のポリ塩化ビニル系樹脂組成物には、その帯電防止性が不充分であったり、また該帯電防止剤等が製品表面にブリードして製品外観を著しく低下させるという問題がある。
【特許文献１】特公昭４０−７３６６号公報
【特許文献２】特開平１１−１８９６７２号公報
【特許文献３】特公昭４４−２２６１６号公報
【特許文献４】特開平９−９５５８１号公報
【特許文献５】特開昭６０−１７９００１号公報
【発明の開示】
【発明が解決しようとする課題】
【０００４】
本発明が解決しようとする課題は、優れた帯電防止性を有し、しかも添加剤のブリードに起因する製品外観の低下がないポリ塩化ビニル系樹脂組成物を提供する処にある。
【課題を解決するための手段】
【０００５】
しかして本発明者らは、前記の課題を解決するべく研究した結果、帯電防止剤として特定の第四級アンモニウム塩と特定の非イオン界面活性剤とを所定割合で含有し、また可塑剤として特定の可塑剤を所定割合で含有していて、更に無機フィラーを所定割合で含有するポリ塩化ビニル系樹脂組成物が正しく好適であることを見出した。
【０００６】
すなわち本発明は、ポリ塩化ビニル系樹脂、帯電防止剤及び可塑剤を含有して成るポリ塩化ビニル系樹脂組成物において、ポリ塩化ビニル系樹脂１００重量部当たり、帯電防止剤として下記の化１で示される第四級アンモニウム塩を１〜１０重量部及び下記の非イオン界面活性剤を１〜１０重量部の割合で含有し、また可塑剤として下記の可塑剤を１０〜５０重量部の割合で含有していて、更に無機フィラーを５０〜３００重量部の割合で含有しており、且つ該第四級アンモニウム塩／該非イオン界面活性剤＝９０／１０〜２０／８０（重量比）の割合で含有し、また該帯電防止剤／該可塑剤＝５／９５〜５０／５０（重量比）の割合で含有することを特徴とするポリ塩化ビニル系樹脂組成物に係る。
【０００７】
【化１】
0004683605.tif 000002
【０００８】
化１において、
Ｒ１：炭素数８〜２２の脂肪族炭化水素基又は下記の化２で示される有機基
Ｒ２，Ｒ３：炭素数１〜８の脂肪族炭化水素基
Ｒ４：１〜１０個の炭素数２〜４のオキシアルキレン単位で構成された（ポリ）オキシアルキレン基を有する（ポリ）アルキレングリコールから全ての水酸基を除いた残基
Ｘ−：過塩素酸イオン基
【０００９】
【化２】
0004683605.tif 000003
【００１０】
化２において、
Ｒ５：炭素数７〜２１の脂肪族炭化水素基
Ｒ６：炭素数１〜５のアルキレン基
【００１１】
非イオン界面活性剤：炭素数１２〜１８の脂肪族アルコールのエチレンオキサイド付加物及び炭素数１２〜１８の脂肪酸のエチレンオキサイド付加物から選ばれる一つ又は二つ以上であって、平均分子量が３００〜１０００のもの
【００１２】
可塑剤：フタル酸エステル系可塑剤及びトリメリット酸エステル系可塑剤から選ばれる一つ又は二つ以上
【００１３】
本発明に係るポリ塩化ビニル系樹脂組成物（以下、単に本発明の組成物という）は、ポリ塩化ビニル系樹脂、帯電防止剤、可塑剤及び無機フィラーを含有して成るものである。
【００１４】
本発明の組成物に用いるポリ塩化ビニル系樹脂としては、塩化ビニル単量体の単独重合体、塩化ビニル単量体とこれと共重合可能な他の単量体との共重合体が挙げられる。かかる他の単量体としては、エチレン、プロピレン、ブテン、１−ペンテン、ブタジエン、スチレン、α−メチルスチレン、アクリロニトリル、塩化ビニリデン、シアン化ビニリデン、アルキルビニルエーテル類、カルボン酸ビニルエステル類、アリールエーテル類、ジアルキルマレイン酸類、フマル酸エステル類、Ｎ−ビニルピロリドン、ビニルピリジン、ビニルシラン類、アクリル酸アルキルエステル類、メタクリル酸アルキルエステル類等が挙げられる。更に、本発明の組成物に用いるポリ塩化ビニル系樹脂は、エチレン−酢酸ビニル−塩化ビニルグラフトポリマー、塩化ビニル−ウレタンコポリマー等のグラフト共重合体であってもよい。かかるポリ塩化ビニル系樹脂は、その平均重合度が通常は５００〜８０００のものが使用されるが、好ましくは６００〜４０００のものが使用される。
【００１５】
本発明の組成物に用いる帯電防止剤は、化１で示される第四級アンモニウム塩及び後述する非イオン界面活性剤である。
【００１６】
帯電防止剤として用いる化１で示される第四級アンモニウム塩は、第四級アンモニウムカチオン基と化１中のＸ−で示されるアニオン基とから構成されている。一方の第四級アンモニウムカチオン基には、１）化１中のＲ１が炭素数８〜２２の脂肪族炭化水素基であり、Ｒ２及びＲ３が炭素数１〜８の脂肪族炭化水素基であって、Ｒ４が１〜１０個の炭素数２〜４のオキシアルキレン単位で構成された（ポリ）オキシアルキレン基を有する（ポリ）アルキレングリコールから全ての水酸基を除いた残基である場合の第四級アンモニウムカチオン基、２）化１中のＲ１が化２で示される有機基であり、Ｒ２及びＲ３が炭素数１〜８の脂肪族炭化水素基であって、Ｒ４が１〜１０個の炭素数２〜４のオキシアルキレン単位で構成された（ポリ）オキシアルキレン基を有する（ポリ）アルキレングリコールから全ての水酸基を除いた残基である場合の第四級アンモニウムカチオン基がある。化１中のＲ１としては、１）オクチル基、ノニル基、デシル基、ドデシル基、テトラデシル基、ヘキサデシル基、オクタデシル基、エイコシル基、イソオクチル基、２−エチルヘキシル基、イソデシル基、イソドデシル基、イソテトラデシル基、イソステアリル基等の炭素数８〜２２の脂肪族炭化水素基、２）オクタンアミドメチル基、デカンアミドメチル基、ドデカンアミドメチル基、テトラデカンアミドメチル基、ヘキサデカンアミドメチル基、オクタデカンアミドメチル基、エイコサンアミドメチル基、ドコサンアミドメチル基、２−オクタンアミドエチル基、２−デカンアミドエチル基、２−ドデカンアミドエチル基、２−テトラデカンアミドエチル基、２−ヘキサデカンアミドエチル基、２−オクタデカンアミドエチル基、２−エイコサンアミドエチル基、２−ドコサンアミドエチル基、３−オクタンアミドプロピル基、３−デカンアミドプロピル基、３−ドデカンアミドプロピル基、３−テトラデカンアミドプロピル基、３−ヘキサデカンアミドプロピル基、３−オクタデカンアミドプロピル基、３−エイコサンアミドプロピル基、３−ドコサンアミドプロピル基、４−オクタンアミドブチル基、４−デカンアミドブチル基、４−ドデカンアミドブチル基、４−テトラデカンアミドブチル基、４−ヘキサデカンアミドブチル基、４−オクタデカンアミドブチル基、４−エイコサンアミドブチル基、４−ドコサンアミドブチル基、５−オクタンアミドペンチル基、５−デカンアミドペンチル基、５−ドデカンアミドペンチル基、５−テトラデカンアミドペンチル基、５−ヘキサデカンアミドペンチル基、５−オクタデカンアミドペンチル基、５−エイコサンアミドペンチル基、５−ドコサンアミドペンチル基等の化２で示される有機基が挙げられるが、なかでも炭素数８〜１４の脂肪族炭化水素基、Ｒ５が炭素数７〜１３の脂肪族炭化水素基であり且つＲ６がプロピル基である場合の化２で示される有機基が好ましい。また化１中のＲ２及びＲ３としては、メチル基、エチル基、プロピル基、イソプロピル基、ブチル基、イソブチル基、ヘキシル基、イソヘキシル基、オクチル基、イソオクチル基、２−エチルヘキシル基等の炭素数１〜８の脂肪族炭化水素基が挙げられるが、なかでもメチル基が好ましい。更に化１中のＲ４としては、１）エチレングリコール、プロピレングリコール、トリメチレングリコール、テトラメチレングリコール等の、分子中に１個の炭素数２〜４のオキシアルキレン単位を有するアルキレングリコールから全ての水酸基を除いた残基、２）ポリエチレングリコール、ポリプロピレングリコール、ポリトリメチレングリコール、ポリテトラメチレングリコール、（ポリ）エチレン（ポリ）プロピレングリコール等の分子中に２〜１０個の炭素数２〜４のオキシアルキレン単位を有するポリアルキレングリコールから全ての水酸基を除いた残基が挙げられるが、なかでもエチレングリコールから全ての水酸基を除いた残基が好ましい。
【００１７】
他方、化１中のＸ−で示されるアニオン基は、過塩素酸イオン基である。
【００１８】
以上説明した化１で示される第四級アンモニウム塩の具体例としては、２−ヒドロキシエチルジメチルオクチルアンモニウム過塩素酸塩、２−ヒドロキシエチルジメチルノニルアンモニウム過塩素酸塩、２−ヒドロキシエチルジメチルデシルアンモニウム過塩素酸塩、２−ヒドロキシエチルジメチルドデシルアンモニウム過塩素酸塩、２−ヒドロキシエチルジメチルテトラデシルアンモニウム過塩素酸塩、２−ヒドロキシエチルジメチルオクタデシルアンモニウム過塩素酸塩、２−ヒドロキシエチルジメチルドコシルアンモニウム過塩素酸塩、２−ヒドロキシエチルジプロピルオクチルアンモニウム塩酸塩、２−ヒドロキシエチルジヘキシルデシルアンモニウム塩素酸塩、３−ヒドロキシプロピルジメチルドデシルアンモニウム過塩素酸塩、２−ヒドロキシエチルジメチル−３−オクタンアミドプロピルアンモニウム過塩素酸塩、２−ヒドロキシエチルジメチル−３−ノナンアミドプロピルアンモニウム過塩素酸塩、２−ヒドロキシエチルジメチル−３−デカンアミドプロピルアンモニウム過塩素酸塩、２−ヒドロキシエチルジメチル−３−ドテカンアミドプロピルアンモニウム過塩素酸塩、２−ヒドロキシエチルジメチル−３−テトラデカンアミドプロピルアンモニウム過塩素酸塩、２−ヒドロキシエチルジメチル−３−オクタデカンアミドプロピルアンモニウム過塩素酸塩、２−ヒドロキシエチルジメチル−３−ドコサンアミドプロピルアンモニウム過塩素酸塩、２−ヒドロキシエチルジヘキシル−３−デカンアミドプロピルアンモニウム塩素酸塩、３-ヒドロキシプロピルジメチル−３−ドデカンアミドプロピルアンモニウム過塩素酸塩等が挙げられる。
【００１９】
帯電防止剤として用いる非イオン界面活性剤には、１）炭素数１２〜１８の脂肪族１価アルコールのエチレンオキサイド付加物、２）炭素数１２〜１８の脂肪酸のエチレンオキサイド付加物、以上の１）及び２）から選ばれる一つ又は二つ以上であって、平均分子量が３００〜１０００のものが挙げられる。
【００２０】
前記の炭素数１２〜１８の脂肪族１価アルコールのエチレンオキサイド付加物において、炭素数１２〜１８の脂肪族１価アルコールとしては、ドデシルアルコール、トリデシルアルコール、テトラデシルアルコール、ペンタデシルアルコール、ヘキサデシルアルコール、ヘキサデセニルアルコール、ヘプタデシルアルコール、オクタデシルアルコール、オクタデセニルアルコール等が挙げられるが、なかでもドデシルアルコール、テトラデシルアルコール、オクタデセニルアルコールが好ましい。
【００２１】
以上説明した炭素数１２〜１８の脂肪族１価アルコールのエチレンオキサイド付加物は、その平均分子量が３００〜１０００のものを用いる。
【００２２】
また前記の炭素数１２〜１８の脂肪酸のエチレンオキサイド付加物において、炭素数１２〜１８の脂肪酸としては、ドデカン酸、トリデカン酸、テトラデカン酸、ペンタデカン酸、ヘキサデセン酸、ヘプタデカン酸、オクタデカン酸、オクタデセン酸等が挙げられるが、なかでもドデカン酸、テトラデカン酸、オクタデセン酸が好ましい。
【００２３】
以上説明した炭素数１２〜１８の脂肪酸のエチレンオキサイド付加物は、その平均分子量が３００〜１０００のものを用いる。
【００２４】
本発明の組成物に用いる可塑剤としては、１）フタル酸ジ−ｎ−オクチル、フタル酸ジ−２−エチルヘキシル、フタル酸ジイソノニル、フタル酸ジイソデシル、フタル酸ジベンジル等のフタル酸エステル系可塑剤、２）トリメリット酸トリオクチル、トリメリット酸トリ−２−エチルヘキシル等のトリメリット酸エステル系可塑剤が挙げられる。これらの可塑剤は単独又は２種以上を混合して使用することができる。
【００２５】
本発明の組成物に用いる無機フィラーとしては、炭酸カルシウム、炭酸マグネシウム、水酸化アルミニウム、水酸化マグネシウム、硫酸バリウム、硫酸カルシウム、シリカ、タルク、クレー、カオリン、マイカ、焼成アルミナ、ケイ酸カルシウム等が挙げられる。これらの無機フィラーは単独又は２種以上を混合して用いることができ、またそのままの形のものだけではなく、界面活性剤やシランカップリング剤等で表面処理したものも使用できる。無機フィラーの使用量は、ポリ塩化ビニル系樹脂１００重量部当たり、５０〜３００重量部の割合とする。
【００２６】
本発明の組成物は、以上説明したようなポリ塩化ビニル系樹脂、特定の帯電防止剤、特定の可塑剤及び無機フィラーを含有して成るものであるが、更に安定剤及び／又は合目的的に用いる場合の他の剤を含有することができる。かかる安定剤としては、ステアリン酸亜鉛、ステアリン酸バリウム、ステアリン酸カルシウム、リシノール酸バリウム、ラウリン酸カルシウム、オレイン酸カルシウム等の金属石鹸、エポキシ化大豆油等のエポキシ化合物、ジフェニルデシルホスファイト、トリフェニルホスファイト、トリス（ノニルフェニル）ホスファイト、トリデシルホスファイト、トリス（２−エチルヘキシル）ホスファイト、トリステアリルホスファイト、オクチルジフェニルホスファイト等の有機ホスファイト系安定剤、ジブチル錫ラウレート、ジブチル錫マレート、有機錫メルカプチド、有機錫スルホンアミド等の錫系安定剤、ジブチル錫ビス（エチルマレート）、ジブチル錫ビス（ブチルマレート）、ジブチル錫ビス（トリデシルエチルマレート）、ジブチル錫ビス（２−エチルヘキシルマレート）等の有機錫エステルマレート系安定剤等が挙げられ、これらの安定剤は単独又は２種以上を混合して用いることができる。安定剤を用いる場合、その使用量は、ポリ塩化ビニル系樹脂１００重量部当たり、０．５〜１０重量部の割合とするのが好ましく、１〜５重量部の割合とするのがより好ましい。
【００２７】
また合目的的に用いる場合の他の剤としては、紫外線防止剤、酸化防止剤、老化防止剤、加工助剤、充填剤、滑剤、耐候剤等が挙げられるが、これらの他の剤の使用量は可及的に少量とするのが好ましい。
【００２８】
以上説明した通り、本発明の組成物は、ポリ塩化ビニル系樹脂、帯電防止剤、可塑剤及び無機フィラーを含有し、更に必要に応じて安定剤及び／又は合目的的に用いる場合の他の剤を含有して成るものであるが、通常はポリ塩化ビニル系樹脂、帯電防止剤及び可塑剤を、これらの合計量として、無機フィラーを除く全体の９０重量以上含有して成るものである。また本発明の組成物は、ポリ塩化ビニル系樹脂１００重量部当たり、帯電防止剤として化１で示される第四級アンモニウム塩を１〜１０重量部及び前記の非イオン界面活性剤を１〜１０重量部の割合で含有し、且つ化１で示される第四級アンモニウム塩／前記の非イオン界面活性剤＝９０／１０〜２０／８０（重量比）の割合で含有するものとする。更に本発明の組成物は、ポリ塩化ビニル系樹脂１００重量部当たり、前記の可塑剤を１０〜５０重量部の割合で含有するものとし、且つ帯電防止剤／可塑剤＝５／９５〜５０／５０（重量比）の割合で含有するものとする。更にまた本発明の組成物は、ポリ塩化ビニル系樹脂１００重量部当たり、無機フィラーを５０〜３００重量部の割合で含有するものとする。
【００２９】
本発明の組成物は、以上説明したポリ塩化ビニル系樹脂、帯電防止剤、可塑剤及び無機フィラー等を、カレンダーロール、バンバリーミキサー、ニーダー、押出機等の混練機を用いて混練することにより調製できる。調製した本発明の組成物は、押出し成形、射出成形、中空成形、圧縮成形等の加熱成形手段によりフィルム、シート、成型品等に成形され、建築資材用、農業資材用、自動車用、医療用、雑貨用等の製品として使用される。
【発明の効果】
【００３０】
本発明の組成物は優れた帯電防止性を有し、しかも添加剤のブリードに起因する製品外観の低下がない。
【発明を実施するための最良の形態】
【００３１】
本発明の組成物について、無機フィラーを含有しない場合の参考例としては次の１）〜６）が挙げられ、また無機フィラーを含有する場合の実施形態としては、次の７）〜１２）が挙げられる。
１）ポリ塩化ビニル系樹脂として平均重合度１３００の塩化ビニル単独重合体（Ｖ−１）、帯電防止剤として２−ヒドロキシエチルジメチルオクチルアンモニウム過塩素酸塩（Ａ−１）と平均分子量３５０のドデシルアルコールのエチレンオキサイド付加物（Ｂ−１）、可塑剤としてフタル酸ジ−２−エチルヘキシル（Ｋ−１）を含有して成るポリ塩化ビニル系樹脂組成物であって、前記のＶ−１が１００重量部当たり、前記のＡ−１を８重量部、前記のＢ−１を８重量部、前記のＫ−１を４０重量部の割合で含有するポリ塩化ビニル系樹脂組成物。
【００３２】
２）ポリ塩化ビニル系樹脂として前記のＶ−１、帯電防止剤として２−ヒドロキシエチルジメチルデシルアンモニウム過塩素酸塩（Ａ−２）と平均分子量４００のテトラデシルアルコールのエチレンオキサイド付加物（Ｂ−２）、可塑剤として前記のＫ−１を含有して成るポリ塩化ビニル系樹脂組成物であって、前記のＶ−１が１００重量部当たり、前記のＡ−２を９重量部、前記のＢ−２を２重量部、前記のＫ−１を２０重量部の割合で含有するポリ塩化ビニル系樹脂組成物。
【００３３】
３）ポリ塩化ビニル系樹脂として平均重合度３８００の塩化ビニル単独重合体（Ｖ−２）、帯電防止剤として２−ヒドロキシエチルジメチルドデシルアンモニウム過塩素酸塩（Ａ−３）と平均分子量９００のオクタデセニルアルコールのエチレンオキサイド付加物（Ｂ−３）、可塑剤としてフタル酸ジイソノニル（Ｋ−２）を含有して成るポリ塩化ビニル系樹脂組成物であって、前記のＶ−２が１００重量部当たり、前記のＡ−３を５重量部、前記のＢ−３を５重量部、前記のＫ−２を４０重量部の割合で含有するポリ塩化ビニル系樹脂組成物。
【００３４】
４）ポリ塩化ビニル系樹脂として平均重合度６５０の塩化ビニル−エチレン共重合体（Ｖ−３）、帯電防止剤として２−ヒドロキシエチルジメチル−３−ドデカンアミドプロピルアンモニウム過塩素酸塩（Ａ−４）と平均分子量４００のテトラデシルアルコールのエチレンオキサイド付加物／平均分子量８５０のオクタデセン酸のエチレンオキサイド付加物＝５０／５０（重量比）の混合物（Ｂ−４）、可塑剤としてフタル酸ジイソデシル（Ｋ−３）を含有して成るポリ塩化ビニル系樹脂組成物であって、前記のＶ−３が１００重量部当たり、前記のＡ−４を３重量部、前記のＢ−４を９重量部、前記のＫ−３を４０重量部の割合で含有するポリ塩化ビニル系樹脂組成物。
【００３５】
５）ポリ塩化ビニル系樹脂として平均重合度１０５０の塩化ビニル−エチレン共重合体（Ｖ−４）、帯電防止剤として前記のＡ−１／前記のＡ−３＝５０／５０（重量比）の混合物（Ａ−１１）と平均分子量３５０のドデカン酸のエチレンオキサイド付加物（Ｂ−５）、可塑剤としてトリメリット酸トリオクチル（Ｋ−４）を含有して成るポリ塩化ビニル系樹脂組成物であって、前記のＶ−４が１００重量部当たり、前記のＡ−１１を２重量部、前記のＢ−５を３重量部、前記のＫ−４を４０重量部の割合で含有するポリ塩化ビニル系樹脂組成物。
【００３６】
６）ポリ塩化ビニル系樹脂として平均重合度２８００の塩化ビニル−エチレン共重合体（Ｖ−５）、帯電防止剤として前記のＡ−３／前記のＡ−４＝５０／５０（重量比）の混合物（Ａ−１２）と平均分子量８５０のオクタデセン酸のエチレンオキサイド付加物（Ｂ−６）、可塑剤として前記のＫ−４を含有して成るポリ塩化ビニル系樹脂組成物であって、前記のＶ−５が１００重量部当たり、前記のＡ−１２を３重量部、前記のＢ−６を６重量部、前記のＫ−４を２０重量部の割合で含有するポリ塩化ビニル系樹脂組成物。
【００３７】
７）ポリ塩化ビニル系樹脂として前記のＶ−１、帯電防止剤として前記のＡ−１と前記のＢ−１、可塑剤として前記のＫ−１、無機フィラーとして炭酸カルシウム（Ｆ−１）を含有して成るポリ塩化ビニル系樹脂組成物であって、前記のＶ−１が１００重量部当たり、前記のＡ−１を８重量部、前記のＢ−１を８重量部、前記のＫ−１を４０重量部、前記のＦ−１を２００重量部の割合で含有するポリ塩化ビニル系樹脂組成物。
【００３８】
８）ポリ塩化ビニル系樹脂として前記のＶ−１、帯電防止剤として前記のＡ−２と前記のＢ−２、可塑剤として前記のＫ−１、無機フィラーとして前記のＦ−１を含有して成るポリ塩化ビニル系樹脂組成物であって、前記のＶ−１が１００重量部当たり、前記のＡ−２を９重量部、前記のＢ−２を２重量部、前記のＫ−１を２０重量部、前記のＦ−１を１００重量部の割合で含有するポリ塩化ビニル系樹脂組成物。
【００３９】
９）ポリ塩化ビニル系樹脂として前記のＶ−２、帯電防止剤として前記のＡ−３と前記のＢ−３、可塑剤として前記のＫ−２、無機フィラーとして表面処理炭酸カルシウム（Ｆ−２）を含有して成るポリ塩化ビニル系樹脂組成物であって、前記のＶ−２が１００重量部当たり、前記のＡ−３を５重量部、前記のＢ−３を５重量部、前記のＫ−２を４０重量部、前記のＦ−２を２００重量部の割合で含有するポリ塩化ビニル系樹脂組成物。
【００４０】
１０）ポリ塩化ビニル系樹脂として前記のＶ−３、帯電防止剤として前記のＡ−４と前記のＢ−４、可塑剤として前記のＫ−３、無機フィラーとして前記のＦ−２を含有して成るポリ塩化ビニル系樹脂組成物であって、前記のＶ−３が１００重量部当たり、前記のＡ−４を３重量部、前記のＢ−４を９重量部、前記のＫ−３を４０重量部、前記のＦ−２を２００重量部の割合で含有するポリ塩化ビニル系樹脂組成物。
【００４１】
１１）ポリ塩化ビニル系樹脂として前記のＶ−４、帯電防止剤として前記のＡ−１１と前記のＢ−５、可塑剤として前記のＫ−４、無機フィラーとしてタルク（Ｆ−３）を含有して成るポリ塩化ビニル系樹脂組成物であって、前記のＶ−４が１００重量部当たり、前記のＡ−１１を２重量部、前記のＢ−５を３重量部、前記のＫ−４を４０重量部、前記のＦ−３を２００重量部の割合で含有するポリ塩化ビニル系樹脂組成物。
【００４２】
１２）ポリ塩化ビニル系樹脂として前記のＶ−５、帯電防止剤として前記のＡ−１２と前記のＢ−６、可塑剤として前記のＫ−４、無機フィラーとして前記のＦ−３を含有して成るポリ塩化ビニル系樹脂組成物であって、前記のＶ−５が１００重量部当たり、前記のＡ−１２を３重量部、前記のＢ−６を６重量部、前記のＫ−４を２０重量部、前記のＦ−３を１００重量部の割合で含有するポリ塩化ビニル系樹脂組成物。
【００４３】
以下、本発明の構成及び効果をより具体的にするため、実施例等を挙げるが、本発明がこれらの実施例に限定されるというものではない。尚、以下の実施例及び比較例において、部は重量部を、また％は重量％を意味する。
【実施例】
【００４４】
試験区分１（ポリ塩化ビニル系樹脂組成物の調製）
・参考例１
ポリ塩化ビニル系樹脂として塩化ビニル単独重合体（平均重合度１３００）１００部、第四級アンモニウム塩として２−ヒドロキシエチルジメチルオクチルアンモニウム過塩素酸塩８部、非イオン界面活性剤としてドデシルアルコールのエチレンオキサイド付加物（平均分子量３５０）８部、可塑剤としてフタル酸ジ−２−エチルヘキシル４０部をミキサーに投入した後、更に安定剤としてステアリン酸バリウム２部、ステアリン酸亜鉛１部を加えて混合し、ポリ塩化ビニル系樹脂組成物を調製した。
【００４５】
・参考例２〜１２及び比較例１〜４
参考例１と同様にして、参考例２〜１２及び比較例１〜４のポリ塩化ビニル系樹脂組成物を調製した。参考例１も含め、これらの内容を表１にまとめて示した。
【００４６】
【表１】
0004683605.tif 000004
【００４７】
表１において、
割合：ポリ塩化ビニル系樹脂１００部に対する割合（部）
Ｖ−１：塩化ビニル単独重合体（平均重合度１３００）
Ｖ−２：塩化ビニル単独重合体（平均重合度３８００）
Ｖ−３：塩化ビニル−エチレン共重合体（平均重合度６５０）
Ｖ−４：塩化ビニル−エチレン共重合体（平均重合度１０５０）
Ｖ−５：塩化ビニル−エチレン共重合体（平均重合度２８００）
Ｖ−６：塩化ビニル単独重合体（平均重合度５５０）
Ｖ−７：塩化ビニル−エチレン共重合体（平均重合度４５００）
Ａ−１〜Ａ−１０及びａ−１：表２にまとめて示した第四級アンモニウム塩
Ａ−１１：第四級アンモニウム塩（Ａ−１）／第四級アンモニウム塩（Ａ−３）＝５０／５０(重量比)の混合物
Ａ−１２：第四級アンモニウム塩（Ａ−３）／第四級アンモニウム塩（Ａ−４）＝５０／５０(重量比)の混合物
Ｂ−１：ドデシルアルコールのエチレンオキサイド付加物（平均分子量３５０）
Ｂ−２：テトラデシルアルコールのエチレンオキサイド付加物（平均分子量４００）
Ｂ−３：オクタデセニルアルコールのエチレンオキサイド付加物（平均分子量９００）
Ｂ−４：テトラデシルアルコールのエチレンオキサイド付加物（平均分子量４００）／オクタデセン酸のエチレンオキサイド付加物（平均分子量８５０）＝５０／５０（重量比）の混合物
Ｂ−５：ドデカン酸のエチレンオキサイド付加物（平均分子量３５０）
Ｂ−６： オクタデセン酸のエチレンオキサイド付加物（平均分子量８５０）
Ｂ−７：オクチルアルコールのプロピレンオキサイド付加物（平均分子量１０００）
Ｂ−８：ドデシルフェノールのエチレンオキサイド付加物（平均分子量２８０）
Ｂ−９：ソルビタンモノオクタデセン酸エステルのエチレンオキサイド付加物（平均分子量９５０）
Ｂ−１０：グリセリンモノドコサン酸エステルのエチレンオキサイド／プロピレンオキサイド＝８／２（モル比）の割合の付加物（平均分子量１２００）
ｂ−１：ジエタノールドデシルアミン
Ｋ−１：フタル酸ジ−２−エチルヘキシル
Ｋ−２：フタル酸ジイソノニル
Ｋ−３：フタル酸ジイソデシル
Ｋ−４：トリメリット酸トリオクチル
Ｋ−５：アジピン酸ジ−２−エチルヘキシル
Ｋ−６：アジピン酸ジイソデシル
これらは以下同じ
【００４８】
【表２】
0004683605.tif 000005
【００４９】
表２において、
Ｃ−１：エチレングリコールから全ての水酸基を除いた残基
Ｃ−２：３個のオキシエチレン単位で構成されたポリオキシエチレン基を有するポリエチレングリコールから全ての水酸基を除いた残基
Ｃ−３：ランダム状に結合した３個のオキシエチレン単位と３個のオキシプロピレン単位とで構成されたポリオキシアルキレン基を有するポリアルキレングリコールから全ての水酸基を除いた残基
【００５０】
試験区分２（シートの製造と評価）
試験区分１で調製したポリ塩化ビニル系樹脂組成物を二軸押出し機により溶融混練し、Ｔダイ法により押出して厚さ２mmのシートを製造した。製造したシートについて、帯電防止性、外観を下記の方法で評価した。結果を表３にまとめて示した。
【００５１】
・帯電防止性
製造したシートを、２０℃で相対湿度６５％の条件下に２４時間調湿した後、同条件下で表面抵抗値（Ω）及び体積抵抗値（Ω）を電気抵抗値測定装置（東亜電波工業社製の商品名ＳＭ−８２１０）を用いて測定し、下記の基準で評価した。４０℃で相対湿度５０％の条件下に４週間保管したものについても同様の測定及び評価を行なった。
表面抵抗値評価基準
◎：１×１０９Ω未満（帯電防止性が優れている）
○：１×１０９Ω以上１×１０１０Ω未満（帯電防止性が良好である）
△：１×１０１０Ω以上１×１０１２Ω未満（帯電防止性が劣っている）
×：１×１０１２Ω以上（帯電防止性が著しく劣っている）
体積抵抗値評価基準
◎：１×１０８Ω未満（帯電防止性が優れている）
○：１×１０８Ω以上１×１０９Ω未満（帯電防止性が良好である）
△：１×１０９Ω以上１×１０１１Ω未満（帯電防止性が劣っている）
×：１×１０１１Ω以上（帯電防止性が著しく劣っている）
【００５２】
・外観
製造したシートを２０℃で相対湿度６５％の条件下に２４時間調湿した後、外観を観察し、下記の基準で評価した。４０℃で相対湿度５０％の条件下に４週間保管したものについても同様の測定及び評価を行なった。
◎：帯電防止剤のブリードが無く、ベタツキもない（外観が優れている）
○：帯電防止剤のブリードが僅かにあるが、ベタツキはない（外観が良好である）
△：帯電防止剤のブリードがあり、ベタツキがある（外観が劣っている）
×：帯電防止剤のブリードが激しく、著しいベタツキがある（外観が著しく劣っている）
【００５３】
【表３】
0004683605.tif 000006
【００５４】
試験区分３（ポリ塩化ビニル系樹脂組成物の調製）
・実施例１３
ポリ塩化ビニル系樹脂として塩化ビニル単独重合体（平均重合度１３００）１００部、第四級アンモニウム塩として２−ヒドロキシエチルジメチルオクチルアンモニウム過塩素酸塩８部、非イオン界面活性剤としてドデシルアルコールのエチレンオキサイド付加物（平均分子量３５０）８部、可塑剤としてフタル酸ジ−２−エチルヘキシル４０部、無機フィラーとして炭酸カルシウム（備北粉化工業社製の商品名ＢＦ１００）２００部をミキサーに投入した後、更に安定剤としてステアリン酸バリウム２部、ステアリン酸亜鉛１部を加えて混合し、ポリ塩化ビニル系樹脂組成物を調製した。
【００５５】
・実施例又は参考例１４〜２４及び比較例５〜８
実施例１３と同様にして、実施例又は参考例１４〜２４及び比較例５〜８のポリ塩化ビニル系樹脂組成物を調製した。実施例１３も含め、これらの内容を表４にまとめて示した。
【００５６】
【表４】
0004683605.tif 000007
【００５７】
表４において、
Ｆ−１：炭酸カルシウム（備北粉化工業社製の商品名ＢＦ１００）
Ｆ−２：表面処理炭酸カルシウム（備北粉化工業社製の商品名ライトンＡ）
Ｆ−３：タルク（富士タルク工業社製の商品名ＬＭＲ）
【００５８】
試験区分４（シートの製造と評価）
試験区分３で調製したポリ塩化ビニル系樹脂組成物を二軸押出し機により溶融混練し、Ｔダイ法により押出して厚さ２mmのシートを製造した。製造したシートについて、試験区分２と同様に帯電防止性、外観を評価した。結果を表５にまとめて示した。
【００５９】
【表５】
0004683605.tif 000008